УСТРОЙСТВО И СПОСОБ СПЕКАНИЯ СПЕКАЕМОГО МАТЕРИАЛА

1. Устройство (10, 100) для спекания спекаемого материала, включающее в себя
- принимающую спекаемый материал и установленную на опорной плите (14) чашу (18) с принимающим спекаемый материал внутренним пространством (34) в качестве первого внутреннего пространства,
- охватывающий чашу стаканообразный кожух (16), край (36) которого уплотнен относительно опорной плиты,
- соединенное с охваченным стаканообразным кожухом внутренним пространством (30) в качестве второго внутреннего пространства отверстие (38) для подачи и отвода защитного газа, а также
- охватывающее стаканообразный кожух с опорной плитой пространство (12) для спекания в качестве третьего внутреннего пространства,
отличающееся тем,
что чаша (18) закрыта закрывающим элементом (20), причем первое внутреннее пространство (34) у закрывающего чашу закрывающего элемента соединено со вторым внутренним пространством по потоку газа.
2. Устройство по п.1, отличающееся тем, что спекаемый материал (46) является спекаемым материалом из группы окисляемый материал, металлический спекаемый материал, каркас зуба.
3. Устройство по п.1, отличающееся тем, что кожух (16) непосредственно своим краем (36) опирается с геометрическим замыканием на опорную плиту (14).
4. Устройство по п.1, отличающееся тем, что чаша (18) опирается на имеющее проемы (24, 26, 28) кольцо (22), которое, в свою очередь, установлено на опорной плите (14).
5. Устройство по п.1, отличающееся тем, что через опорную плиту (14) внутри кольца проходит отверстие (38) для подачи защитного газа и при необходимости отверстие для отвода защитного газа.
6. Устройство по п.1, отличающееся тем, что от чаши (18) или ее донных стенок (40) отходят выступы (42, 44), предпочтительно по меньшей мере три равномерно расположенных по окружности выступа, посредством которых чаша опирается на опорную плиту (14).
2
3
7. Устройство по п.1, отличающееся тем, что в чаше (18) спекаемый материал (46) помещен на сыпучий материал (50) в виде цельных шариков из керамики, в частности, из оксида циркония или AlO.
8. Устройство по п.1, отличающееся тем, что опорная плита (14), чаша (18), закрывающий элемент (20) и чашеобразный кожух (16) состоят из материала из группы SiC, SiN.
9. Устройство по п.1, отличающееся тем, что охваченное кожухом (16) второе внутреннее пространство (30) нагружается исключающим поднятие кожуха избыточным давлением, в частности, избыточным давлением p, причем 1 мбар ≤ p ≤ 25 мбар, в частности, 2 мбар ≤ p ≤ 10 мбар по сравнению с давлением окружающей среды.
10. Способ спекания спекаемого материала (46) с применением устройства (10, 100), включающего в себя установленную на опорной плите (14) чашу (18), во внутреннее пространство (34) которой в качестве первого внутреннего пространства помещают спекаемый материал, охватывающий чашу чашеобразный кожух (16), край (36) которого уплотнен относительно опорной плиты, а также соединенное с охваченным чашеобразным кожухом внутренним пространством (30) в качестве второго внутреннего пространства отверстие (38) для подачи и отвода защитного газа, при этом охваченное чашеобразным кожухом второе внутреннее пространство продувают защитным газом, отличающийся тем, что чашу (18) после помещения в нее спекаемого материала (46) накрывают закрывающим элементом (20), через который или по меньшей мере через одно отверстие в котором или по меньшей мере через одно отверстие в чаше во внутреннее пространство (34) чаши проникает защитный газ, причем охваченное чашеобразным кожухом второе внутреннее пространство (10) нагружают исключающим поднятие кожуха избыточным давлением посредством защитного газа.
11. Способ по п.10, отличающийся тем,
что второе внутреннее пространство (30) нагружают избыточным давлением p, причем 1 мбар ≤ p ≤ 25 мбар.
12. Способ по п.10, отличающийся тем, что в качестве спекаемого материала (46) применяют спекаемый материал из группы окисляемый материал, металлический спекаемый материал, каркас зуба.
1
1
1
1
1
1
1
1
2
2
2
2
2
2
1
2
3
3
2
2
3
3
3
13. Способ по п.10, отличающийся тем, что в качестве спекаемого материала применяют крупный объект, в частности, стоматологической каркас моста, в частности, каркас моста, включающий в себя по меньшей мере три звена моста, в частности, пять звеньев моста, причем спекаемый материал в охватывающем устройство пространстве (12) для спекания нагревают от комнатной температуры до температуры T, причем 800°C ≤ T≤ 1100°C, со скоростью R нагрева, причем 5 К/мин ≤ R≤ 100 К/мин, в частности, 20 К/мин ≤ R≤ 80 К/мин, по прошествии при необходимости времени t выдержки при температуре T, причем 1 мин.≤ t≤ 10 мин, нагревают до температуры T, равной 1200°C ≤ T≤ 1350°C, со скоростью R нагрева, причем 5 К/мин ≤ R≤ 30 К/мин, спекаемый материал при температуре T выдерживают в течение времени t, причем 5 мин ≤ t≤ 120 мин, в частности, 15 мин ≤ t≤ 50 мин, при этом при необходимости спекаемый материал затем нагревают до температуры T, причем T>T, с целью поверхностного плавления спекаемого материала, и затем от температуры T или, соответственно, T охлаждают до температуры ниже 400°C со скоростью R охлаждения, которая, предпочтительно, по меньшей мере в начале охлаждения составляет 5 К/мин ≤ R≤ 100 К/мин.
2
2
2
2
2
2
2
3
3
2
2
3
3
3
3
14. Способ по п.10, отличающийся тем, что спекаемый материал (46) для спекания в охватывающем устройство пространстве (12) для спекания нагревают от комнатной температуры до температуры T, причем 1200°C ≤ T≤ 1350°C, со скоростью R нагрева, при температуре T выдерживают в течение времени t, причем 5 мин≤ t≤ 220 мин, в частности, 15 мин≤ t≤ 60 мин, при этом при необходимости спекаемый материал затем нагревают до температуры T, причем T>T, с целью поверхностного плавления спекаемого материала, и затем от температуры T или, соответственно, T охлаждают до температуры ниже 400°C со скоростью R охлаждения, при этом скорость R охлаждения предпочтительно вначале составляет 5 К/мин≤ R≤ 100 К/мин.
2
2
2
15. Способ по п.14, отличающийся тем, что устанавливают значение скорости R нагрева, равное 5 К/мин ≤ R≤ 100 К/мин, в частности, 20 К/мин ≤ R≤ 80 К/мин.
2
16. Способ по п.13 или 14, отличающийся тем, что, с целью охлаждения до комнатной температуры T или во время охлаждения спекаемого материала опорную плиту с чашей, ее закрывающий элемент и кожух по меньшей мере в отдельных областях, предпочтительно полностью извлекают из пространства (40) для спекания.
17. Способ по п.10, отличающийся тем, что в качестве спекаемого материала (46) применяют материал, который состоит из кобальто-хромового сплава, предпочтительно из сплава CoCrMo.